ЧАСТИЦЫ, СОДЕРЖАЩИЕ ОДНО ИЛИ НЕСКОЛЬКО СШИТЫХ АКТИВНЫХ ВЕЩЕСТВ С РЕГУЛИРУЕМЫМ ВЫСВОБОЖДЕНИЕМ

1. Частица сшитого препятствующего образованию отложений вещества, содержащая:
препятствующее образованию отложений вещество; и
сшивающий реагент,
где препятствующее образованию отложений вещество сшивается сшивающим реагентом, образующим сложноэфирные связи, амидные связи, имидные связи, фосфоэфирные связи или их сочетания,
где размер частицы составляет от приблизительно 50 мкм до приблизительно 4000 мкм,
где количество препятствующего образованию отложений вещества в частице составляет от приблизительно 30 мас.% до приблизительно 95 мас.% частицы.
2. Частица сшитого препятствующего образованию отложений вещества по п. 1, где частица является подходящей для использования в области нефтедобычи.
3. Частица сшитого препятствующего образованию отложений вещества по любому из предшествующих пунктов, где размер частицы составляет от приблизительно 50 мкм до приблизительно 1700 мкм.
4. Частица сшитого препятствующего образованию отложений вещества по п. 1 или 2, где размер частицы составляет от приблизительно 425 мкм до приблизительно 850 мкм.
5. Частица сшитого препятствующего образованию отложений вещества по п. 1 или 2, где препятствующее образованию отложений вещество выбрано из группы, которую составляют полимеры, олигомеры, сополимеры, и низкомолекулярные карбоксилаты,
акрилаты, сульфаты, сульфонаты, фосфонаты, фосфины и их смеси.
6. Частица сшитого препятствующего образованию отложений вещества по п. 1 или 2, где препятствующее образованию отложений вещество выбрано из группы, которую составляют полимеры, олигомеры и сополимеры по меньшей мере одного этиленненасыщенного мономера.
7. Частица сшитого препятствующего образованию отложений вещества по п. 6, где по меньшей мере один этиленненасыщенный мономер представляет собой акриловую кислоту, метакриловую кислоту, малеиновую кислоту, итаконовую кислоту, 2-акриламидо-2-метилпропансульфоновую кислоту или их смеси.
8. Частица сшитого препятствующего образованию отложений вещества по п. 1 или 2, где сшивающий реагент выбран из группы, которую составляют многоатомные спирты, полиамины, аминоспирты, полиэпоксиды и их смеси.
9. Частица сшитого препятствующего образованию отложений вещества по п. 1 или 2, где сшивающий реагент действует в качестве ингибитора коррозии при высвобождении и содержит алкилполиамин.
10. Частица сшитого препятствующего образованию отложений вещества по п. 1 или 2, где частица имеет свойства регулируемого высвобождения,
где препятствующее образованию отложений вещество высвобождается непрерывно в течение периода, составляющего вплоть до приблизительно 12 месяцев, при температуре вплоть до приблизительно 200°C, и
где препятствующее образованию отложений вещество
высвобождается непрерывно в течение по меньшей мере 12 часов при комнатной температуре.
11. Частица сшитого препятствующего образованию отложений вещества по п. 1 или 2,
где препятствующее образованию отложений вещество высвобождается непрерывно в течение периода, составляющего вплоть до приблизительно 12 месяцев, при температуре вплоть до приблизительно 150°C, и
где препятствующее образованию отложений вещество высвобождается непрерывно в течение по меньшей мере 12 часов при комнатной температуре.
12. Частица сшитого препятствующего образованию отложений вещества по п. 11, где препятствующее образованию отложений вещество высвобождается непрерывно в течение периода, составляющего вплоть до приблизительно 6 месяцев, при температуре вплоть до приблизительно 150°C.
13. Частица сшитого препятствующего образованию отложений вещества по п. 1 или 2, где частица при сжатии под давлением вплоть до приблизительно 10 МПа имеет сокращение размера, составляющее от приблизительно 10% до приблизительно 75%.
14. Частица сшитого препятствующего образованию отложений вещества по п. 1 или 2, где частица при сжатии под давлением вплоть до приблизительно 1000 МПа имеет сокращение размера, составляющее от приблизительно 10% до приблизительно 90%.
15. Способ изготовления частицы сшитого препятствующего образованию отложений вещества, причем данный способ включает следующие стадии:
смешивание препятствующего образованию отложений вещества и сшивающего реагента;
термическая обработка смеси при температуре от приблизительно 20°C до приблизительно 250°C в течение вплоть до приблизительно 72 часов; и
классификация термически обработанной смеси для получения частицы размером от приблизительно 50 мкм до приблизительно 4000 мкм,
где препятствующее образованию отложений вещество сшивается сшивающим реагентом, образующим сложноэфирные связи, амидные связи, имидные связи, фосфоэфирные связи или их сочетания,
где количество препятствующего образованию отложений вещества в частице составляет от приблизительно 30 мас.% до приблизительно 95 мас.% частицы.
16. Способ по п. 15, дополнительно включающий, перед стадией термической обработки, стадию установления pH смеси препятствующего образованию отложений вещества и сшивающего реагента на оптимальном для сшивания уровне pH.
17. Способ по п. 16, где pH смеси препятствующего образованию отложений вещества и сшивающего реагента устанавливают на уровне pH от приблизительно 2 до приблизительно 6.
18. Способ по любому из пп. 15-17, где термически обработанная смесь подвергается классификации для получения частицы размером от приблизительно 50 мкм до приблизительно 1700 мкм.
19. Способ по любому из пп. 15-17, где термически
обработанная смесь подвергается классификации для получения частицы размером от приблизительно 425 мкм до приблизительно 850 мкм.
20. Способ по п. 16 или 17, где на стадии смешивания для установления pH добавляют жесткую кислоту.
21. Способ по п. 20, где кислота выбрана из группы, которую составляют хлористоводородная кислота и серная кислота.
22. Способ по любому из пп. 15-17, где на стадии смешивания добавляют восстановитель.
23. Способ по любому из пп. 15-17, дополнительно включающий, перед стадией классификации, стадию прессования термически обработанной смеси.
24. Способ по п. 23, где добавка для прессования или утяжеляющее вещество вводится в термически обработанную смесь в течение стадии прессования.
25. Способ по п. 23, дополнительно включающий стадию нагревания классифицированной смеси до температуры от приблизительно 100°C до приблизительно 250°C в течение от приблизительно 1 минуты до приблизительно 12 часов.
26. Способ по п. 24, дополнительно включающий стадию нагревания изготовленной смеси до температуры от приблизительно 100°C до приблизительно 250°C в течение от приблизительно 1 минуты до приблизительно 12 часов.
27. Способ по любому из пп. 15-17, дополнительно включающий стадию нагревания классифицированной смеси до температуры от приблизительно 100°C до приблизительно 250°C в течение от
приблизительно 1 минуты до приблизительно 12 часов.
28. Способ по любому из пп. 15-17, где частица сшитого препятствующего образованию отложений вещества имеет свойства регулируемого высвобождения, и где сшивающий реагент выбран на основании желательного профиля регулируемого высвобождения.
29. Способ по любому из пп. 15-17, где частица имеет свойства регулируемого высвобождения,
где препятствующее образованию отложений вещество высвобождается непрерывно в течение периода, составляющего вплоть до приблизительно 12 месяцев, при температуре вплоть до приблизительно 200°C, и
где препятствующее образованию отложений вещество высвобождается непрерывно в течение по меньшей мере 12 часов при комнатной температуре.
30. Способ по п. 29, где препятствующее образованию отложений вещество высвобождается непрерывно в течение периода, составляющего вплоть до приблизительно 12 месяцев, при температуре вплоть до приблизительно 150°C, и
где препятствующее образованию отложений вещество высвобождается непрерывно в течение по меньшей мере 12 часов при комнатной температуре.
31. Способ по п. 29, где препятствующее образованию отложений вещество высвобождается непрерывно в течение периода, составляющего вплоть до приблизительно 6 месяцев, при температуре вплоть до приблизительно 150°C, и
где препятствующее образованию отложений вещество
высвобождается непрерывно в течение по меньшей мере 12 часов при комнатной температуре.
32. Способ осуществления операции механического гидроразрыва с использованием частицы сшитого препятствующего образованию отложений вещества по любому из пп. 1-14, причем данный способ включает:
смешивание частицы с расклинивающим наполнителем и/или песком; и
введение изготовленной смеси в скважину,
где смесь помещают в область гидроразрыва.
33. Способ сокращения образования отложений в нефтяной скважине, причем данный способ включает:
помещение частицы сшитого препятствующего образованию отложений вещества по любому из пп. 1-14 в проницаемый контейнер, и
подвешивание проницаемого контейнера в области ствола скважины, приствольной области и/или боковом стволе.
34. Способ сокращения образования отложений в источнике воды охлаждающей колонны, причем данный способ включает:
помещение частицы сшитого препятствующего образованию отложений вещества по любому из пп. 1-14 в проницаемый контейнер, и
подвешивание проницаемого контейнера в резервуаре охлаждающей колонны.
35. Способ регулирования профиля регулируемого высвобождения частицы сшитого препятствующего образованию отложений вещества, включающий:
определение желательного профиля регулируемого высвобождения;
выбор сшивающего реагента на основании желательного профиля регулируемого высвобождения;
определение требуемого количества сшивающего реагента на основании выбранного сшивающего реагента и желательного профиля регулируемого высвобождения; и
сшивание препятствующего образованию отложений вещества с использованием выбранного сшивающего реагента,
где препятствующее образованию отложений вещество сшивается сшивающим реагентом, образующим сложноэфирные связи, амидные связи, имидные связи, фосфоэфирные связи или их сочетания,
где размер частицы составляет от приблизительно 50 мкм до приблизительно 4000 мкм.
36. Частица сшитого препятствующего образованию отложений вещества, подходящая для использования в области нефтедобычи и содержащая:
препятствующее образованию отложений вещество, выбранное из группы, которую составляют полимеры, олигомеры и сополимеры этиленненасыщенных мономеров, представляющие собой акриловую кислоту, метакриловую кислоту, малеиновую кислоту, итаконовую кислоту, 2-акриламидо-2-метилпропансульфоновую кислоту или их смеси; и
сшивающее вещество, выбранное из группы, которую составляют многоатомные спирты, полиамины, аминоспирты, полиэпоксиды и их смеси,
где препятствующее образованию отложений вещество сшивается
сшивающим реагентом,
где размер частицы составляет от приблизительно 425 мкм до приблизительно 850 мкм,
где количество препятствующего образованию отложений вещества в частице составляет от приблизительно 80 мас.% до приблизительно 95 мас.% частицы.